코어 성분 으로 는 폴리에틸렌 테레프탈 레이트 ( 고유 점 도 0 . 7 ) 로 구성 되 고 , 시스 성분 으로 는 ( a ) 용융 지수 ( 190 ℃, 2 . 16 ㎏) 20 . 0 g / min 이 고 , 밀도 가 0 . 960 g / ㎤ 인 고밀도 폴리에틸렌 수지 95 중량 부 에 , ( b ) 상기 ( a ) 와 무수 화합물 을 첨가 하 여 제조 된 변성 폴리에틸렌 수지 ( 그 라프트 율 0 . 3 wt %) 5 중량 부를 L / D 가 32 이 고 직경 이 40 mm 인 이축 압출기 로 190 ~ 220 ℃ 에서 압출 하 여 펠 렛 상 의 조성물 을 얻 어 구성 하 여 , 시스 층 과 코어 층 를 중량 비로 40 : 60 이 고 섬도 가 3 데니어 인 복합 방사 섬유 를 형성 하 였 다 . 이때 , 성형 성 을 평가 하 고 , 상기 복합 방사 섬유 를 50 ㎜ 단위 의 스테이플 로 절단 한 후 , 카드기 를 통과 시켜 웹 을 형성 한 다음 엠 보 롤 을 사용 하 여 부직포 를 제조 하 였 다 . 다음 , 물 성 을 측정 하 여 그 결과 를 하 기 표 1 에 나타내 었 다 .